СПЕЧЕННЫЙ СПЛАВ НА ОСНОВЕ ЖЕЛЕЗА ДЛЯ УПЛОТНИТЕЛЬНЫХ КОЛЕЦ
SINTERED ALLOY ON BASIS OF IRON FOR GASKET RINGS

Изобретение относится к области металлургии и касается спеченных сплавов на основе железа, которые могут быть использованы для изготовления уплотнительных колец.
Известен спеченный сплав на основе железа, содержащий, мас.%: медь 20,7-31,4; фосфор 0,3-0,6; железо - остальное [1]. Пластическая деформация такого сплава составляет 12-15%.
Задачей изобретения является повышение пластичности сплава.
Технический результат достигается тем, что спеченный сплав на основе железа для уплотнительных колец, содержащий медь, фосфор, железо, дополнительно содержит рений и серебро, при следующем соотношении компонентов, мас.%: медь 26,0-32,0; фосфор 0,4-0,5; рений 0,001-0,003; серебро 0,05-0,1; железо - остальное.
В таблице приведены составы спеченного сплава на основе железа для уплотнительных колец.
Таблица
Компоненты
Содержание, мас.% в составах
1
2
3
Медь
26,0
29,0
32,0
Фосфор
0,4
0,45
0,5
Рений
0,003
0,002
0,001
Серебро
0,05
0-075
0,1
Железо
остальное
остальное
остальное
Пластическая деформация, %
~17
~17
~17
В составе сплава компоненты проявляют себя следующим образом. Медь и серебро повышают прочность и пластичность сплава, фосфор способствует увеличению твердости. Свинец улучшает антифрикционные свойства сплава. Рений придает структуре сплава мелкозернистость.
2
Сплав получают методом порошковой металлургии путем прессования под давлением 5 т/см смеси порошков компонентов в изделия необходимой формы и последующего спекания при температуре 1100°С в течение 5-6 ч в вакууме.
Источники информации
1. А.с. №1601180, СССР, 1990.